(57)【特許請求の範囲】
【請求項１】
銅および亜鉛を含有する触媒前駆体組成物ケーキ（１）とオキシポリカルボン酸および／またはその塩類（２）とを混合して得られるメタノール合成触媒前駆体スラリーであり、オキシポリカルボン酸および／またはその塩類（２）のスラリー中の固形分に対する割合が０．１〜１０重量％の範囲であるメタノール合成触媒前駆体スラリー。
【請求項２】
触媒前駆体組成物ケーキ（１）が、金属塩水溶液および沈殿剤から沈殿法により得られた触媒前駆体組成物ケーキである請求項１に記載のメタノール合成触媒前駆体スラリー。
【請求項３】
オキシポリカルボン酸および／またはその塩類（２）が、クエン酸、りんご酸、酒石酸およびそれらの塩類からなる群から選択される１種以上である請求項１または２に記載のメタノール合成触媒前駆体スラリー。
【請求項４】
請求項１〜３のいずれかに記載のメタノール合成触媒前駆体スラリーを造粒して得られるメタノール合成触媒。
【請求項５】
焼成処理が施された請求項４に記載のメタノール合成触媒。
【請求項６】
請求項４または５に記載のメタノール合成触媒の存在下、水素、一酸化炭素および二酸化炭素を含有するガスを反応させるメタノールの製造方法。
【発明の詳細な説明】
【０００１】
【発明の属する技術分野】
本発明は、銅−亜鉛系触媒前駆体および該前駆体を使用した触媒の製造方法に関するものであり、さらに詳しくは触媒前駆体の性質を改善し、触媒の性能および生産性を高めた製造方法に関するものである。
【０００２】
【従来の技術】
銅−亜鉛系触媒はメタノール合成、ＣＯ転化反応、メタノールの改質反応、水素添加反応などに使用されている。
Ｈ2とＣＯやＣＯ2との反応によりメタノールを合成する際の触媒としては銅系触媒が一般に用いられており、その性能や製造工程を改良するための触媒製造法が種々提案されている。また、最近はメタノール合成プロセスにおいて、大型化と低コスト化を促進するためのエネルギー原単位の低減を目的とした技術改良や、ＣＯ2排出量抑制の一環としての技術改良が提案されている。
このような技術改良の中で触媒は最も重要である。合成プラントの大型化のため、触媒の使用量が多くなる傾向にあり、触媒の活性、強度などの性能は言うに及ばず、その生産性の高さも要求されている。
【０００３】
このような背景からメタノール合成触媒としては亜鉛、クロム系触媒または銅、亜鉛、クロム系触媒が使用されてきたが、近年は銅、亜鉛、アルミニウムを主成分とする触媒などが多く用いられるようになった。例えば、特公昭45-16682号、特公昭48-23263号および特開平8−299796号に銅、亜鉛、アルミニウム系触媒が、特公昭51-44715号に銅、亜鉛、アルミニウム、ホウ素系触媒が、特公平7-77611号に銅、亜鉛、アルミニウム、マグネシウム系触媒が開示されている。
また、大型化とエネルギー原単位向上のため流動層プロセスの開発が行われ、特開平7-39756号、特開平10−263404号、特開平10−272360号などに流動層用触媒が開示されている。さらに、ＣＯ2排出抑制の一環として、ＣＯ2とＨ2からのメタノール合成触媒が、例えば特開平7-39755号、特開平10-277392号、特開平10-309466号などに開示されている。
【０００４】
【発明が解決しようとしている課題】
以上のように従来技術で多くの開示がなされているが、そのほとんどが活性に関するものである。工業触媒の場合、このような性能のほかに生産性も重要な具備すべき条件であるがこの点に関する開示はほとんど見られない。
触媒の製造は大きく分けて２つの分野からなる。その１つは溶液やスラリー、ケーキなどの溶媒と一体となったものを扱う湿式分野と他の１つは粉体や顆粒、錠剤など、いわゆる固体を扱う乾式分野である。湿式分野においては活性、強度などの性能を発現できる前駆体を調製し、乾式分野では用途に合わせた機能を持たせるために形状を整える。
乾式分野は活性面への直接影響は少ないようであるが、強度や生産性の面ではきわめて重要な工程であり、この二つの分野を満足させる技術が望まれる。
【０００５】
流動層用触媒の強度は造粒の際の諸条件によって大きく影響され、特にスラリー調製工程におけるスラリーの性状すなわちその濃度（固形分度）、流動性などの影響が大きい。一般に、濃度が高いほど耐摩耗性がよく、強度の優れた触媒となり、また時間当たりの生産性が高く、さらに使用に適さない２０μｍ以下の微粒子が生成する割合も少なく、工業的に優れた触媒となる。
一方、固定層方式などに使用する円柱形の錠剤を製造する場合、組成物スラリーを乾燥や焼成を施して顆粒に造粒した後、打錠機などにより成形する。ここで錠剤強度などの性能の変動が少ない製品を生産性よく製造するためには流動性の優れた顆粒を効率よく製造する必要がある。
【０００６】
このようなことから、それぞれの組成物から使用目的にあった形状の触媒を製造する場合における湿式、乾式それぞれの分野での改良が望まれている。この場合、いろいろな組成物の触媒に適用できる方法があれば一層好都合である。即ち、球状や円柱状の錠剤などに造粒されるいずれの触媒においても工業的に有利な前駆体および製造法が望まれている。
本発明の目的は、銅−亜鉛系触媒を製造する際に、活性、強度などの性能がよく、生産性の面でも効率よい触媒の製造方法を提供することである。
【０００７】
【課題を解決するための手段】
本発明者らは銅−亜鉛系触媒について性能および生産性について湿式、乾式両分野で鋭意研究を重ねた結果、銅−亜鉛触媒の製造において、触媒成分を含むスラリーに少量のオキシポリカルボン酸やその塩類を添加することにより、スラリーの性状が改善され、さらにこの組成物を乾燥して得られる固形分は触媒性能が優れており、また造粒に際しての生産性も優れていることを見出し本発明を完成した。
即ち本発明は、銅および亜鉛化合物とオキシポリカルボン酸および／またはその塩類を含有する銅−亜鉛系触媒前駆体組成物である。また、銅および亜鉛を主成分とする触媒の製造において、各触媒成分の前駆体とその固形分の０．１〜１０重量％にあたるオキシポリカルボン酸および／またはその塩類を含有するスラリー組成物より造粒することを特徴とする銅−亜鉛系触媒の製造法、および、銅および亜鉛を主成分とする組成物にオキシポリカルボン酸および／またはその塩類を添加した後に、造粒、焼成することを特徴とする銅−亜鉛系触媒の製造法も本発明に含まれる。
【０００８】
【発明の実施の形態】
本発明で得られる触媒は、成分として銅と亜鉛を含有するが必要に応じ、ジルコニウム、アルミニウム、マグネシウム、ホウ素、ケイ素、クロム、リンなどの化合物を加えることもできる。
【０００９】
本発明の方法は上記触媒の造粒用前駆体スラリーにオキシポリカルボン酸やその塩類を添加するものであって、このオキシポリカルボン酸は酒石酸、クエン酸、りんご酸、グルコン酸等である。また、その塩類としてはその触媒の使用において、毒作用を示さないものであれば特に限定されないが、工業的にはアンモニウム塩が有利である。塩類の場合、前駆体との反応性が遊離の酸より低いので添加量を増やせる利点がある。さらに、水溶性であれば該酸のエステルも同様に使用できる。
本発明において、造粒用前駆体スラリー調製時にオキシポリカルボン酸やその塩類を添加することによりスラリーの粘度が下がり、その性状が変化して流動性が増すので触媒成分の濃度を高くすることが可能となる。また、このようにスラリー性状の改良されたものから得られる造粒体は耐摩耗性に優れたものとなる。また、触媒組成物の種類によっては見かけ嵩密度や硬度が向上する。そのため、粉体の混合や移送などの操作中での微粉の発生が抑制され、流動性が向上し、生産性も上がる。
【００１０】
本発明におけるスラリー化原料の調製法については特に制限はなく、例えば、従来のメタノール合成触媒の調製において用いられている方法を適用することができる。即ち、通常はまず触媒成分の沈殿反応により原料ケーキを製造し、これに前記のようにオキシポリカルボン酸類を添加スラリー化し、ついで使用目的に応じた造粒法で造粒する。例えば、流動層用であれば噴霧乾燥などで球状品に造粒する。
【００１１】
本発明においては、触媒の組成は特に制限はなく使用目的に応じて適宜選択できる。例えば、流動層用触媒の場合で銅、亜鉛、ジルコニウム化合物についてみると銅と亜鉛との割合は原子比で０．５〜２０：１の範囲が好ましく、特に０．８〜１５：１の範囲が好ましい。また、触媒中のジルコニウムの含有量は各金属化合物の酸化物基準で３０〜７０重量％の範囲が好ましい。なお、必要に応じてアルミニウム、ホウ素、クロム、マグネシウム、ケイ素のどの化合物を含有させることができる。この場合、例えばメタノール合成触媒ではアルミニウム化合物やマグネシウム化合物を含有させるのが好ましい。アルミニウム化合物を含有させる場合には、その含有量は各金属の酸化物基準で０．５〜１０重量％の範囲が好ましい。マグネシウム化合物を含有させる場合には、その含有量はマグネシウム原子が亜鉛とマグネシウムとの合計量に対して１０〜６０％の範囲になるような量が好ましい。
一方、固定層触媒用の場合、銅と亜鉛との割合は原子比で０．２〜１２：１、好ましくは０．３〜７：１の範囲である。
銅、亜鉛、アルミニウムからなる３元触媒の場合には、各原子基準の成分含量は、銅３５〜８０％、好ましくは４０〜７０％、亜鉛１５〜５０％、好ましくは２０〜４０％、アルミニウム１〜２０％、好ましくは４〜２０％である。
銅、亜鉛、アルミニウム、ホウ素からなる４元触媒の場合には、各原子基準の成分含量は、銅３５〜８０％、好ましくは４０〜７０％、亜鉛１５〜５０％、好ましくは２０〜４０％、アルミニウム１〜２０％、好ましくは４〜２０％、ホウ素０．３〜５％、好ましくは０．５〜３％である。
銅、亜鉛、アルミニウム、ホウ素、ケイ素からなる５元触媒の場合には、各原子基準の成分含量は、銅３５〜８０％、好ましくは４０〜７０％、亜鉛１５〜５０％、好ましくは２０〜４０％、アルミニウム１〜２０％、好ましくは４〜２０％、ホウ素０．３〜５％、好ましくは０．５〜３％、ケイ素０．１〜３．５％、好ましくは０．５〜３％である。
【００１２】
本発明に使用される銅としては特に限定はなく、硝酸銅、硫酸銅、酢酸銅等の水溶性の塩類などが使用できる。亜鉛源としては硝酸亜鉛、硫酸亜鉛等の水溶性塩類や酸化亜鉛が使用できる。ジルコニウム源としては硝酸ジルコニル、硫酸ジルコニル等の水溶性塩類やジルコニアゾル等が使用できる。また、アルミニウム源としては硝酸アルミニウム、硫酸アルミニウム等の水溶性塩類やアルミナゾルなどが使用できる。マグネシウム源としては硝酸マグネシウム、硫酸マグネシウム等の水溶性塩類や塩基性炭酸マグネシウムや酸化マグネシウム等が使用できる。ホウ素源としてはホウ砂、ほう酸等が使用できる。さらにケイ素源としては酸化物、ケイ素酸化物前駆体が使用できるが、特にケイ酸ソーダ複分解物やケイソウ土が有利である。
また本発明の触媒においては必要に応じて、上記成分のほかにクロム、リン等の酸化物の前駆体、例えば水酸化物、またリンの酸素酸塩などを添加することができる。
【００１３】
本発明触媒の製造は上記したように従来の方法を踏襲でき、特に制限はない。即ち、触媒成分の金属塩水溶液に対して添加される沈殿剤としてはアルカリ金属やアンモニウムの炭酸塩や重炭酸塩が用いられる。これらの沈殿剤使用量は金属塩に対する等量の１．１〜１．６倍が有利である。また、沈殿生成のための反応温度は２０〜９０℃、好ましくは３５〜８０℃である。この際の水溶性金属塩や沈殿剤の濃度は広い範囲において変え得るが、０．２〜３モル／リットル、好ましくは０．５〜２モル／リットルの範囲である。
【００１４】
以上の操作により得られた組成物は、次に濾過洗浄される。この際、硫酸塩を原料とした場合には、洗浄液として希薄アルカリ水溶液、例えば０．０１〜０．５％の範囲の炭酸ソーダや苛性ソーダなどを使用する必要がある。
【００１５】
このようにして得られた触媒組成物をスラリー化する際にスラリー性状改質剤としてオキシポリカルボン酸類を添加する。その添加量はオキシポリカルボン酸類の種類により異なるが、スラリー中の固形分に対して０．１〜１０重量％の範囲である。この量が０．１重量％未満ではスラリー性状の改善効果が十分に発揮されず、本発明の目的が達せられない。一方、１０重量％を超えると添加効果以上に不利な点が多くなる。例えば、触媒の耐熱性が低下したり該添加物の焼成時の燃焼による発熱に注意が必要となったり、経済的に不利でもある。
【００１６】
オキシポリカルボン酸類の添加は広い範囲に適用できる。例えば、銅、亜鉛、アルミニウムを主成分とする組成物に対しても、また銅、亜鉛、ジルコニウム、さらに銅、亜鉛、ケイ素を主成分とする組成物に対しても有効である。
オキシポリカルボン酸類の添加によりスラリーの粘性が低下するので、スラリー濃度を通常に比べ約５〜１０重量％以上高くすることができ、後の工程で有利な粉体を得ることができる。尚、スラリー化には通常のスラリー撹拌機が使用される。また、スラリーは目的に応じて乾燥などにより造粒処理される。
【００１７】
このようにして性状の改善されたスラリーから得られる処理物は、例えば銅、亜鉛、ジルコニウムを主成分とし、酸化ジルコニウムを４５％以上含む流動触媒では粒径２０μｍ以下の微粉の含有量が減少して、平均粒径が大きくなり触媒の生産性が向上する。さらに、耐摩耗性が向上すると共に従来の触媒に比べ活性も向上する。また、銅、亜鉛、アルミニウムを主成分とする触媒においてはその乾燥品の硬度が高く、成形原料の流動性が良くなる。この場合、従来より粉体の硬度が上がるので移送中の微粉の生成が抑制され、流動性が改善される。流動性が改善されれば粉体の定量性が増し、大きな利点となる。
【００１８】
このように調製された造粒物は、そのままでも使用できるが、通常焼成処理を施してから使用する。この焼成処理は、一般に空気雰囲気下、２５０〜５００℃程度の温度で行われる。
この際、添加したオキシポリカルボン酸は酸化除去されるが、添加量が多く酸化反応熱の発生が多く予想される場合、焼成目標温度までゆっくり昇温させたり、目標温度より低い温度でいったん保持するなど等配慮してゆっくり酸化させ、急激な酸化反応が起きないようにするのが望ましい。
このようにして焼成した触媒は目的に応じて次の工程に廻る。例えば、固定層用であれば、打錠成形されて製品となる。
【００１９】
以上のようにして得られた触媒は、通常還元処理した後にメタノール合成等に使用される。この還元処理法としては特に制限はなく、従来公知の方法を用いることができる。
本発明の方法により得られた触媒を用いてメタノールを合成する際、組成や粒子形状を適宜選べば、固定層用触媒或いは流動層用触媒いずれにも使用できる。
この際の反応条件としては従来公知の方法が適宜選定できる。原料ガスとしての水素、一酸化炭素、二酸化炭素の濃度はガス製造用の原料源やプラントの規模および立地条件などと触媒組成などに応じて選定される。また、反応圧力としては２〜３０ＭＰａ程度、好ましくは３〜２０ＭＰａであり、反応温度は反応器の種類にもよるが１５０〜３５０℃程度、好ましくは２００〜３００℃である。また、空間速度は２０００〜５００００ｈｒ-1程度で行われる。
本発明の触媒はメタノール合成以外にも、例えばＣＯ転化反応、メタノールの改質反応、水素添加反応などのためにも使用することができる。さらに、本添加物はアルミニウム、ジルコニウムを主成分とする触媒系でもスラリー改質剤として使用することができる。
【００２０】
【実施例】
つぎに、本発明を実施例、比較例および試験例により詳細に説明するが、本発明は、これらの実施例によりなんら限定されるものではない。
なお、実施例および比較例における触媒製造では、イオン交換水を用いた。また、スラリー濃度（固形分濃度）は赤外線水分計で水分を測定し、固形分濃度を求めた。触媒の硫黄分はメチレンブルー法にて、Ｎａは誘導結合高周波プラズマ分光分析（ＩＣＰ発光分析法）により分析した。また、成形原料分の見かけ嵩密度はＪＩＳ６８９１（静置法）に準じて測定した。さらに、硬度測定が可能な場合は粉体の硬さの目安として触媒乾燥品ブロックについてエリクセン硬度計による傷をマイクロハイスコープ（ハイロックス社製）６０倍に拡大して幅を測定し、その幅（ｍｍ）の大きさから硬度の大きさの目安とした。即ち、その幅の値が小さいと硬度が高い。
【００２１】
（銅・亜鉛・アルミニウム・ホウ素からなる４元触媒）
実施例１
苛性ソーダ２２０ｇを水３３リットルに溶解した液（液温４０℃）に、硫酸アルミニウム水溶液（アルミナ７．５％含有）１．０８ｋｇを水３３リットルに溶解したものを添加してアルミナ前駆体を調製した。
硫酸銅５水塩３．１４ｋｇ、ホウ酸１９７ｇを水８０リットルに溶解し、４０℃に保ち、これをＡ液とした。炭酸ソーダ（無水）１．７３ｋｇを水１００リットルに溶解し、４０℃に保ち、Ｂ液とした。また、酸化亜鉛５１２ｇを水３０リットルに分散し、４０℃に保ち、Ｃ液とした。
撹拌下にＢ液にＡ液を添加した後、Ｃ液を添加し、さらに炭酸ガスを１２０リットル／ｈｒの速度で２時間吹き込み、８０℃まで昇温して３０分間保持し、反応終了後６０℃まで冷却した。
反応により得られたスラリーに、前記アルミナ前駆体を添加し、２０分間撹拌した後、濾過して引き続き０．０５％苛性ソーダ水溶液８４０リットルにて洗浄し、さらに水２００リットルにて洗浄し、水切り後、組成物ケーキを得た。このケーキの一部はこのまま１００℃にて１５時間乾燥し、比較例１の試料とした。
このケーキ５２０ｇに、水１００ｇ、クエン酸１．７ｇを添加してスラリー化した（固形分に対し１％）。このスラリーを１００℃にて１５時間乾燥した。乾燥品中に含まれる硫黄分は３０ｐｐｍ、Ｎａ分は１５０ｐｐｍであった。
この乾燥品の一部を用いてエリクセン硬度計で傷の幅を測定した。値は８ｍｍであった。次にこの乾燥品を空気流通下にて３８０℃で焼成後、フィッツミル整粒機にて１６メッシュ以下の顆粒状の成形原料粉を調製した。この成形原料粉の見かけ密度は０．４８ｇ／ｍｌであった。この成形原料に黒鉛３％を添加して６ｍｍφ×５ｍｍＨの形状で打錠成形し製品とした（触媒Ａ）。
【００２２】
実施例２
実施例１においてクエン酸の代わりにクエン酸一水素二アンモニウム５．２ｇを使用し（固形分に対し３％）、実施例１と同様に触媒を調製した。この乾燥品を前述の硬度計で測定したところ、傷の幅値は６ｍｍであった。また成形原料の見かけ密度は０．６１ｇ／ｍｌであった（触媒Ｂ）。
【００２３】
実施例３
実施例１においてクエン酸の代わりにクエン酸三アンモニウム５．２ｇを使用し（固形分に対し３％）、実施例１と同様に触媒を調製した。この乾燥品を前述の硬度計で測定したところ、傷の幅値は６ｍｍであった。また成形原料の見かけ密度は０．６２ｇ／ｍｌであった（触媒Ｃ）。
【００２４】
実施例４
実施例１においてクエン酸の代わりにりんご酸２．６ｇを使用し（固形分に対し１．５％）、実施例１と同様に触媒を調製した。この乾燥品を前述の硬度計で測定したところ、傷の幅値は７ｍｍであった。また成形原料の見かけ密度は０．５７ｇ／ｍｌであった（触媒Ｄ）。
【００２５】
実施例５
実施例１においてクエン酸の代わりに酒石酸の１．７ｇとクエン酸二水素一アンモニウム１．７ｇを使用し（固形分に対し２％）、実施例１と同様に触媒を調製した。この乾燥品を前述の硬度計で測定したところ、傷の幅値は７ｍｍであった。また成形原料の見かけ密度は０．５８ｇ／ｍｌであった（触媒Ｅ）。
【００２６】
比較例１
実施例１における組成物ケーキのスラリー化に際し、オキシカルボン酸類を添加しないで触媒を調製した。他は実施例１と同様に処理した。得られた乾燥品を前述の硬度計で測定したところ、傷の幅は１０ｍｍであり、実施例に比べ軟らかかった。また成形原料粉の見かけ密度は０．３８ｇ／ｍｌであった（触媒Ｆ）。
【００２７】
試験例１
上記方法で調製した触媒性能を試験するためにメタノール合成反応を行った。
触媒をそれぞれ２０〜４０メッシュに粉砕し、窒素気流中１４０℃に保ち、急激な発熱を避けるためＨ2ガスを徐々に加えながら昇温して、最終的に２４０℃で３時間保持することにより触媒を還元した。次いでＨ2６９％、ＣＯ２２％、ＣＯ2６％、ＣＨ4１．５％、Ｎ2１．５％よりなる原料ガスを用い、圧力７ＭＰａ、空間速度２００００ｈｒ-1、反応温度２６０℃の条件で反応を行った。
また、触媒の寿命を調べるため加速試験を実施した。触媒の温度を３６０℃に昇温し、２時間保った後、再び２６０℃に温度を下げたときの触媒活性、さらに３６０℃で４時間処理し（計６時間）、再び２６０℃に温度を下げたときの活性、さらに３６０℃で４時間処理し（計１０時間）、再び２６０℃に温度を下げたときの活性を測定した。
各実施例および比較例の触媒について、添加した物質の種類とその添加量、および得られた測定値を表１に、各処理時間毎の反応器出口ガス中メタノール濃度値を表２に示す。
【００２８】
0004577464.tif 000002
【００２９】
0004577464.tif 000003
【００３０】
（以下銅・亜鉛・アルミニウム・ホウ素・ケイ素からなる触媒）
実施例６
苛性ソーダ２２ｋｇを水３３０リットルに溶解した液（液温４０℃）に、硫酸アルミニウム水溶液（アルミナ７．５％含有）１０８ｋｇを水３３０リットルに溶解したものを添加してアルミナ前駆体を調製した。
硫酸銅５水塩３１４ｋｇ、ホウ酸１９．４ｋｇを水１２００リットルに溶解し、４０℃に保ち、これをＤ液とした。炭酸ソーダ（無水）１７３ｋｇを水１２００リットルに溶解し、４０℃に保ち、これをＥ液とした。また、酸化亜鉛５１．２ｋｇを水３００リットルに分散し、４０℃に保ち、これをＦ液とした。
撹拌下にＥ液にＤ液を添加した後、Ｆ液を添加し、さらに炭酸ガスを１２０ｍ3／ｈｒの速度で２時間吹き込み反応を行わせた。次に炭酸ガスの吹き込みはそのままとし、８０℃まで昇温して３０分間保持した。反応終了後６０℃まで冷却した。
反応により得られたスラリーに、前記アルミナ前駆体を添加し、２０分間撹拌した後、濾過し、引き続き０．０５％苛性ソーダ水溶液２０ｍ3にて洗浄し、さらに水２ｍ3にて洗浄し、水切り後、組成物ケーキを得た。
このケーキ（固形分換算２１２ｋｇ）にクエン酸６．４ｋｇ（対固形分３％）とケイソウ土１．３ｋｇおよび水を加え、往復動撹拌機にてスラリー化した後１００℃、１５時間乾燥した。この乾燥品の一部を用いてエリクセン硬度計で傷の幅を測定したところ６ｍｍであった。乾燥品は焼成炉で３８０℃の温度で３時間焼成した。焼成後実施例１と同様に処理して成形原料粉を調製した。
この原料粉中の１００メッシュ以下の粒分は約１０％であり、流動性を阻害する微粉の量が非常に少なく、流動性の良い粉体が得られた。この成形原料粉の見かけ密度は０．６４ｇ／ｍｌであった（触媒Ｇ）。
この成形原料に黒鉛３％を加え、リボンミキサーで２０分間混合した。次に、ロータリー打錠機で成形した。この際、生産性の目安となる回転盤の回転数は２０ｒｐｍで安定した操業が可能であった。
【００３１】
比較例２
実施例６においてクエン酸を添加しないでスラリー化後、実施例６と同様に処理して乾燥品を得た。この乾燥品の一部を用いてエリクセン硬度計で傷の幅を測定したところ１０ｍｍであった。乾燥品は焼成炉で３８０℃の温度で３時間焼成した。焼成後実施例１と同様に処理して成形原料粉を調製した。
この原料粉中の１００メッシュ以下の粒分は約３０％であり、流動性を阻害する微粉の量が非常に多く、流動性のあまり良くない粉体が得られた。また、この成形原料粉の見かけ密度は０．３７ｇ／ｍｌであった（触媒Ｈ）。
この成形原料に黒鉛３％を加え、リボンミキサーで２０分間混合した。次に、ロータリー打錠機で成形した。この際、安定操業できる回転盤の回転数は１０ｒｐｍが限界であった。
【００３２】
以上より、クエン酸を添加した実施例６の場合、打錠時に安定操業できる回転盤の回転数は比較例２の２倍であり、生産性が２倍に改善されていることがわかる。
【００３３】
（以下銅・亜鉛・ジルコニウム・アルミニウム・マグネシウムからなる触媒）
実施例７
硝酸銅（３水塩）６２ｋｇを水３９０リットルに溶解し、４０℃に保持した。次に炭酸水素アンモニウム４４．６ｋｇを水４６０リットルに溶解し、４０℃とした後、撹拌下に、上記硝酸銅溶液を加えて銅スラリーを調製した。
一方、塩基性炭酸亜鉛を３００℃にて熱分解して得られた酸化亜鉛７ｋｇを水１００リットルに加えて調製した酸化亜鉛スラリー（液温４０℃）を、前記銅スラリーに加え、二酸化炭素ガスを１．５ｍ3／ｈｒの速度で２時間吹き込み、液温４０℃で６０分間経過後、８０℃に昇温して３０分間保持した。その後、５０℃まで冷却し、この銅亜鉛スラリーに、アルミナゾル（Ａｌ2Ｏ3１０重量％含有）１６ｋｇを水１００リットルに分散したスラリーを添加して、銅−亜鉛−アルミニウム化合物スラリーを調製した。
この銅−亜鉛−アルミニウム化合物スラリーに、オキシ硝酸ジルコニル水溶液（ＺｒＯ2２５％含有）１１０ｋｇを水２４０リットルに溶解した液（液温４０℃）と、炭酸水素アンモニウム３８．８ｋｇを水５００リットルに溶解した液（液温４０℃）を撹拌下に同時に添加して、温度４０℃で３０分間保持した。次いで、その温度にて、マグネシウム原子がマグネシウムと亜鉛原子との合計量の３３．５％になるように硝酸マグネシウムと炭酸ナトリウムとから調製された塩基性炭酸マグネシウム前駆体スラリーを添加して３０分間保持した。その後、濾過、洗浄して銅−亜鉛−アルミニウム−ジルコニウム−マグネシウム化合物からなる原料ケーキ約２０８ｋｇを得た。この原料ケーキの水分は６９％であった。
この原料ケーキ２０ｋｇにクエン酸１８．６ｇ（固形分に対し０．３％）を添加して噴霧乾燥機に供給可能なスラリーを調製した。このスラリー濃度（固形分濃度）は２２．５重量％であった。このスラリーを噴霧乾燥して、平均粒径６３μｍの球状粉末を得た。これを３８０℃で焼成した（触媒Ｉ）。
【００３４】
実施例８
実施例７においてクエン酸の代わりに酒石酸二リチウム９３ｇ（固形分に対し１．５％）加える以外は実施例６と同様に処理した。なお、このスラリーの濃度（固形分濃度）は２４重量％であった。このスラリーを噴霧乾燥して、平均粒径６４μｍの球状粉末を得た。これを３８０℃で焼成した（触媒Ｊ）。
【００３５】
比較例３
実施例６における噴霧乾燥用のスラリー調製に際し、添加物を加えないで処理した。このスラリーの濃度（固形分濃度）は１４重量％であった。このスラリーを噴霧乾燥して、平均粒径５０μｍの球状粉末を得た。これを３８０℃で焼成した（触媒Ｋ）。
【００３６】
比較例４
実施例６においてクエン酸の代わりに酢酸９３ｇ（固形分に対し１．５％）加える以外は実施例６と同様に処理した。なお、このスラリーの濃度（固形分濃度）は１４重量％であった。このスラリーを噴霧乾燥して、平均粒径５０μｍの球状粉末を得た。これを３８０℃で焼成した（触媒Ｌ）。
【００３７】
試験例２
実施例７、８および比較例３、４で調製した触媒Ｉ〜Ｌそれぞれ１００ミリリットルを、下部に燒結金属製フィルターを備えた内径３０ｍｍのステンレス鋼製の流動層用反応器に充填した。
この反応器下部のフィルターを通して窒素ガスを導入し、１４０℃に保持した。次いで、窒素ガスを徐々に水素ガスに置き換え、全部置き換えた後、２４０℃に昇温し、３時間保持して触媒の還元を行った。その後、降温し、水素６７．３モル％、一酸化炭素２４．１モル％、二酸化炭素６．６モル％、メタン１．５モル％および窒素０．５モル％からなる合成ガスに切り換え活性試験を行った。反応条件としては、反応温度は２６０℃、反応圧力は７ＭＰａ、空間速度は２００００ｈｒ-1であった。
また、触媒の寿命を調べるため加速試験を実施した。触媒の温度を３６０℃に昇温し、１０時間行った後、再び２６０℃に温度を下げたときの触媒活性、さらに３６０℃で１０時間処理し（計２０時間）、再び２６０℃に温度を下げたときの活性を測定した。それぞれにおける反応間出口ガス中のメタノール濃度を表３に示す。
【００３８】
0004577464.tif 000004
【００３９】
試験例３（摩耗試験）
下部にフィルターを備えた内径２５ｍｍのガラス製反応器に、実施例７、８および比較例３、４で得た触媒Ｉ〜Ｌそれぞれ１００ミリリットルを充填した。
この反応器下部のフィルターを通して窒素ガスを導入し、１４０℃に保持した。次いで、窒素ガスを徐々に水素ガスに置き換え、全部置き換えた後、２４０℃に昇温し、３時間保持して触媒の還元を行った。その後、降温し、窒素ガスにて置換して、摩耗試験のための試料とした。
次に、この試料を直径０．４ｍｍの小孔の開いたステンレス鋼を備え、窒素ガスで置換された内径２７ｍｍの肉厚ガラス管に５０ｇ充填した。ガラス管上部には、触媒粉末が飛散しないように、円筒濾紙を備えた排気管を挿入した。
下部の小孔より窒素ガスを５１０リットル／ｈｒの速度で１時間噴出させた後、窒素ガスを止めて、微量の空気を徐々に１５時間流しながら触媒を酸化した。
酸化終了後、触媒を全量取り出し、音波式ハンドシフター（筒井理化器械製ＳＷ−２０型）により、粒度分布を測定し、（１）式および（２）式により摩耗速度を求めた。ここで、ＡＲ（−２０）は２０μｍ以下の粒子割合の変化より求めた摩耗速度（重量％・ｈｒ-1）、ＡＲ（−４４）は４４μｍ以下の粒子割合の変化より求めた摩耗速度（重量％・ｈｒ-1）である。結果を表４に示す。
【００４０】
ＡＲ（−２０）＝［（Ａ−Ｂ）／Ｃ］×１００      （１）
ここで、Ａ、Ｂ、Ｃ（いずれも重量％）は
Ａ：摩耗試験後に回収された酸化触媒中に占める２０μｍ以下粒子の割合
Ｂ：摩耗試験用触媒粒子中に占める２０μｍ以下粒子の割合
Ｃ：摩耗試験用触媒粒子中に占める２０μｍを超える粒子の割合
【００４１】
ＡＲ（−４４）＝［（Ｆ−Ｇ）／Ｈ］×１００      （２）
ここで、Ｆ、Ｇ、Ｈ（いずれも重量％）は
Ｆ：摩耗試験後に回収された酸化触媒中に占める４４μｍ以下粒子の割合
Ｇ：摩耗試験用触媒粒子中に占める４４μｍ以下粒子の割合
Ｈ：摩耗試験用触媒粒子中に占める４４μｍを超える粒子の割合
【００４２】
0004577464.tif 000005
【００４３】
【発明の効果】
本発明により提供される銅および亜鉛を主成分とする触媒は従来の同種の触媒に比べ、次のような利点を有している。
イ）実施例からも明らかなように、本発明のオキシポリカルボン酸および／またはその塩類を添加した触媒前駆体は優れた性状であり、該前駆体より製造される触媒は反応における活性が高く、耐熱性も優れている。
ロ）本発明触媒前駆体より製造される乾燥品は従来のものより硬さを有しており、成形原料粉の見掛け密度が大きく、また微粉の生成も少なく、粉体の流動性が向上して、成形工程の生産性が向上し、かつ円滑な稼働が可能となる。
ハ）噴霧乾燥用前駆体の場合、その原料スラリーの調製時における固形分濃度を大きく向上させることができ、生産性の向上を図ることができると共に品質を向上させることができる。
以上のように、本発明の触媒前駆体および該前駆体より製造される触媒は、工業触媒として優れた性能を有しており、本発明の工業的意義はきわめて大きい。